СПОСОБ ПОЛУЧЕНИЯ КЕРАМИЧЕСКОГО МАТЕРИАЛА НА ОСНОВЕ ХРОМИТА ЛАНТАНА

1. Способ получения керамического материала на основе хромита лантана в режиме горения, включающий приготовление реакционной смеси исходных компонентов, содержащей оксид лантана и/или лантан, оксид хрома VI, пероксид кальция, алюминий, хром, помещение формы из тугоплавкого материала с реакционной смесью в реактор СВС, воспламенение смеси с последующим реагированием ее компонентов в режиме горения под давлением газовой среды 0,2-10 МПа, при этом реакционную смесь готовят при следующем соотношении компонентов, мас.%:
Оксид лантана
5,0-55,0
Оксид хрома VI
15,0-52,0
Пероксид кальция
5,0-20,0
Алюминий
1,0-5,0
Хром
3,0-12,0
Лантан
Не более 55
2. Способ по п.1, отличающийся тем, что в качестве газовой среды используют воздух, азот или аргон.
3. Способ по п.1, отличающийся тем, что в качестве материала формы используют кварц, графит и нержавеющую сталь.
4. Способ по пп.1-3, отличающийся тем, что для устранения контакта целевого продукта с материалом формы, между исходной смесью и стенкой формы, размещают функциональный слой из материала, в качестве которого используют, по крайней мере, один, выбранный из ряда, включающего порошок хромита лантана, эквимолярную смесь оксидов хрома III, лантана, алюминия и кальция, порошок целевого продукта.